(57)【要約】      （修正有）【課題】導電性フィルム（電磁波シールドフィルムを含む）に関し、導電性に優れているばかりか、接着性を高めることができる、新たな導電性フィルムを提供する。【解決手段】Ｂステージ状態の樹脂層中に棒有状導電性粒子を含有する樹脂層Ａを備えた、プレス接着用導電性フィルムであり、導電性フィルムを加熱軟化させてプレスし、さらに加熱して、軟化させた樹脂を硬化させる過程で、樹脂層Ａ中の棒有状導電性粒子の棒状部分先端がモールド樹脂に突き刺さってアンカー効果を発揮する。【選択図】図１
2014110263.tif 000002
【特許請求の範囲】
【請求項１】
Ｂステージ状態の樹脂中に、棒有形状を呈する導電性粒子を含有する樹脂層Ａを備えた、プレス接着用導電性フィルム。
【請求項２】
Ｂステージ状態の樹脂中に、棒有形状を呈する導電性粒子を含有する樹脂層Ａと、Ｂステージ状態の樹脂を含有し、且つ導電性粒子を含有しない樹脂層Ｂと、を備えたプレス接着用導電性フィルム。
【請求項３】
Ｂステージ状態の樹脂中に、棒有形状を呈する導電性粒子を含有する樹脂層Ａと、Ｂステージ状態の樹脂中に、導電性粒子を含有する樹脂層Ｃと、を備えたプレス接着用導電性フィルム。
【請求項４】
樹脂層Ｃは、粒状形状を呈する導電性粒子を含有することを特徴とする請求項３に記載のプレス接着用導電性フィルム。
【請求項５】
樹脂層Ａが、接着面側に位置することを特徴とする請求項１〜４の何れかに記載のプレス接着用導電性フィルム。
【請求項６】
樹脂層Ａ中の導電性粒子のうち５０個数％以上の割合で、棒有形状を呈する導電性粒子を含有することを特徴とする請求項１〜５の何れかに記載のプレス接着用導電性フィルム。
【請求項７】
離型フィルムを備えることを特徴とする請求項１〜６の何れかに記載のプレス接着用導電性フィルム。
【請求項８】
樹脂層Ａは、厚さが０．１μｍ〜１００μｍであることを特徴とする請求項１〜７の何れかに記載のプレス接着用導電性フィルム。
【請求項９】
請求項１〜８の何れかに記載のプレス接着用導電性フィルムを用いて形成された電子部品パッケージ。
【請求項１０】
電子部品が実装され、該電子部品がモールド樹脂で封止されてなる構成を備えたプリント配線基板に、請求項１〜８の何れかに記載のプレス接着用導電性フィルムの樹脂層Ａ側を重ねて、樹脂層Ａの樹脂、或いは、樹脂層Ａ及びＢの樹脂、或いは、樹脂層Ａ及びＣの樹脂を加熱して軟化させて、該プレス接着用導電性フィルムを基板側にプレスし、さらに加熱して、前記で軟化させた樹脂を硬化させることを特徴とする、電子部品パッケージの製造方法。
【請求項１１】
前記プリント配線基板が、ハーフダイシングにより切込み溝が設けられた構成を備えている場合、当該切込み溝は、樹脂層Ａの樹脂、或いは、樹脂層Ａ及びＢの樹脂、或いは、樹脂層Ａ及びＣの樹脂で充填されることを特徴とする、請求項１０に記載の電子部品パッケージの製造方法。
【発明の詳細な説明】
【技術分野】
【０００１】
本発明は、導電性を有する導電性フィルム、並びに、これを用いた電子部品パッケージ及びその製造方法に関する。
【背景技術】
【０００２】
半導体チップとプリント配線基板とを実装する方法として、半導体チップの電極（パッド）と基板配線電極との間に導電性フィルムを挟み込んで熱圧着し、半導体チップとプリント配線基板の電極同士を、導電性フィルム中の導電性粒子によって導通するという、フリップチップ実装技術が知られている。
【０００３】
また、導電性フィルムとしての電磁波シールドフィルムをプリント配線板に貼着したり、プリント基板上に実装された送信系回路と受信系回路との間に電磁シールドフィルムを実装して、両者のカップリングを防止したりすることも行われている。
【０００４】
この種の導電性フィルムとしては、例えば特許文献１（特開２００３−２９８２８５号公報）には、電磁波シールド性接着フィルムとして、カバーフィルムの片面に、導電性接着剤層及び必要に応じて金属薄膜層からなるシールド層を有し、他方の面に接着剤層と離型性補強フィルムとが順次積層されてなる補強シールドフィルムが開示されている。
【０００５】
特許文献２（特開２００４−２７３５７７号公報）には、シールド層と芳香族ポリアミド樹脂からなるベースフィルムとを有するシールドフィルムが開示されていると共に、これを用いて共振回路を形成する方法として、フレキシブルプリント配線板のカバーレイにスルーホールを数カ所開けておき、グランド回路（アース回路）が露出するように加工しておき、次いで、シールドフィルムの導電性接着剤層とカバーレイを熱プレスで貼り合せた後、グランド回路と導電性接着剤層との接合部を形成して回路のグランドと銀蒸着層との間で共振回路を形成する方法が開示されている。
【０００６】
特許文献３（特開２００７−１８９０９１号公報）には、離型フィルムと、導電性粒子及びバインダを含む等方導電性接着剤層とを備えた等方導電性接着シートが開示されており、その使用方法として、離型フィルム付きの接着シートを回路基板に仮止めした後、離型フィルムを剥がし、補強板を導電性接着剤層表面に重ね合わせ、プレス加工（１３０〜１９０℃、１〜４ＭＰａ）で熱圧着し、補強板と電極とを低融点金属粉を介して電気的に接続させる方法が開示されている。
【０００７】
特許文献４（特開２００９−１９１０９９号公報）には、多数の導電性粒子と、これら導電性粒子を分散したバインダとを有するフィルム状に形成された導電性接着剤層と、タック性を備えたタック性樹脂層と、を有する導電性接着シートが開示されている。
【０００８】
特許文献５（特開２００９−２８９８４０号公報）には、剥離性フィルムと、フィルム状硬化性絶縁性ポリウレタンポリウレア樹脂組成物（II）からなる絶縁性層と、硬化性導電性ポリウレタンポリウレア接着剤（Ｉ）からなる導電性接着剤層と、剥離性フィルムとが順次積層されてなる電磁波シールド性接着性フィルムが開示されている。
【０００９】
特許文献６（特開２０１０−１６８５１８号公報）には、シート状に形成された熱可塑性エラストマ樹脂やアクリル系樹脂などからなる粘着性物質と、当該粘着性物質に分散されたＡｇコートＣｕ粉やＡｇコートＮｉ粉などの導電性粒子とを有する組成物で構成される導電性接着剤層を有しており、前記導電性粒子の平均粒子径に対して前記粘着性物質の厚みの平均値が０．８倍〜１．４倍の範囲にあり、前記導電性粒子の含有量が前記導電性接着剤層全体の１５〜２５重量％の範囲にある導電性粘着シートが開示されている。
【００１０】
特許文献７（特開２０１１−６６３２９号公報）には、外部グランド部材に接続するための金属層と導電性粒子を含む導電性接着層とを接触状態に備えた導電部材に、加熱および加圧により接続されるシールドフィルムであって、前記加熱によって軟化される樹脂により形成され、前記加熱および加圧により接続された後において、前記導電性接着層から突出した前記導電性粒子の平均突出長よりも薄い層厚みで形成されるとともに、前記導電性接着層に接着されるカバーフィルムと、前記カバーフィルムに順に積層された金属薄膜層および接着層と、を有することを特徴とするシールドフィルムが開示されていると共に、これを用いたグランド接続方法として、外部グランド部材に接続された金属層と導電性粒子を含む導電性接着層とを接触状態に備えた導電部材を、前記樹脂が軟化する温度で加熱しながら加圧して当該導電性接着層と前記カバーフィルムとを接着することにより、前記カバーフィルムの層厚みよりも長く突出した前記導電性粒子が前記金属薄膜層にまで達することでグランド接続することを特徴とするシールドフィルムのグランド接続方法が開示されている。
【００１１】
特許文献８（特開２０１１−１６６１００号公報）には、硬化性絶縁層、導電性被膜、及び硬化性導電性接着剤層をこの順序で具備する、電磁波シールド性接着性フィルムであって、前記導電性被膜が、導電性粒子が保護物質によって被覆されてなる平均粒子径が０．００１〜０．５μｍの被覆導電性粒子を含む分散体から形成された被膜であり、前記硬化性導電性接着剤層が、硬化性絶縁性樹脂と、平均粒子径が１〜５０μｍの金属粉とを含有する、ことを特徴とする電磁波シールド性接着性フィルムが開示されている。硬化性導電性接着剤層をプリント配線基板などの被着体に重ね合わせ、加熱することにより、硬化性導電性接着剤層及び硬化性絶縁層を硬化させ、これらの硬化によって接着が確保され、被着体を電磁波から遮蔽することが可能となる。
【００１２】
特許文献９（特開２０１１−１８７８９５号公報）には、（Ａ）金属粉と（Ｂ）バインダ樹脂とからなる導電層に、保護層が積層されてなる電磁波シールドフィルムにおいて、導電層が（ａ）平均厚さ５０〜３００ｎｍ、平均粒径３〜１０μｍの薄片状金属粉と、（ｂ）平均粒径３〜１０μｍの針状又は樹枝状金属粉（特に銀被覆銅粉）とを含有する導電性ペーストから形成されてなるものが開示されている。
【００１３】
特許文献１０（特開２０１１−１７１５２３号公報）には、硬化性を有しない絶縁フィルム、導電性被膜、及び硬化性導電性接着剤層をこの順序で具備する、電磁波シールド性接着性フィルムであって、前記導電性被膜が、導電性粒子が保護物質によって被覆されてなる平均粒子径が０．００１〜０．５μｍの被覆導電性粒子を含む分散体から形成された被膜であり、前記硬化性導電性接着剤層が、硬化性絶縁性樹脂と、平均粒子径が１〜５０μｍの金属粉とを含有することを特徴とする電磁波シールド性接着性フィルムが開示されている。
【先行技術文献】
【特許文献】
【００１４】
【特許文献１】特開２００３−２９８２８５号公報
【特許文献２】特開２００４−２７３５７７号公報
【特許文献３】特開２００７−１８９０９１号公報
【特許文献４】特開２００９−１９１０９９号公報
【特許文献５】特開２００９−２８９８４０号公報
【特許文献６】特開２０１０−１６８５１８号公報
【特許文献７】特開２０１１−６６３２９号公報
【特許文献８】特開２０１１−１６６１００号公報
【特許文献９】特開２０１１−１８７８９５号公報
【特許文献１０】特開２０１１−１７１５２３号公報
【発明の概要】
【発明が解決しようとする課題】
【００１５】
上記のような用途に用いる導電性フィルム（電磁波シールドフィルムを含む）に関しては、プリント配線基板などに対するフィルムの接着性が課題の一つであった。該フィルムの接着性を高めるために、従来は、例えばプリント配線基板の被着表面を粗面化する手段などが採られていた。しかし、被着表面の粗面化だけでは、十分な接着性を得ることが難しいばかりか、更に微細化が進むと、被着表面を粗面化すること自体が困難になる可能性もあった。
【００１６】
また、電子部品パッケージの製法において、回路基板上に電子部品を実装し、該電子部品をモールド樹脂で封止した後、ハーフカットダイシングして電子部品間のモールド樹脂を除去して溝部を設け、前記モールド樹脂の上から、導電性ペーストを塗布して前記溝部内にも導電性ペーストを充填した後、当該溝部の中心部に沿ってダイシングしてパッケージ毎に分割して電子部品パッケージを作製する方法が行われている。このような電子部品パッケージの製法において、導電性ペーストを塗布する工程を、導電性フィルムを貼着する工程に置き換えることができれば、電子部品パッケージの作製工程をより簡略化することができる。但し、この場合も課題になるのは、やはり導電性フィルムとモールド樹脂との接着性であった。
【００１７】
そこで本発明は、導電性フィルム（電磁波シールドフィルムを含む）に関し、導電性に優れているばかりか、優れたプレス接着性、すなわち加熱及び加圧した際に優れた接着性を発揮することができる、新たな導電性フィルムを提供せんとするものである。
【課題を解決するための手段】
【００１８】
本発明は、Ｂステージ状態の樹脂層中に、棒有形状を呈する導電性粒子（「棒有状導電性粒子」と称する）を含有する樹脂層Ａを備えた、プレス接着用導電性フィルムを提案する。
【００１９】
本発明が提案するプレス接着用導電性フィルムは、例えば、電子部品が実装され、該電子部品がモールド樹脂で封止されてなる構成を備えたプリント配線基板、特にそのモールド樹脂上に、本発明が提案するプレス接着用導電性フィルムの樹脂層Ａ側を重ねて、樹脂層Ａの樹脂、或いは、樹脂層Ａ及びＢの樹脂、或いは、樹脂層Ａ及びＣの樹脂を加熱して軟化させて、該プレス接着用導電性フィルムを基板側にプレスし、さらに加熱して、前記で軟化させた樹脂を硬化させることで、樹脂層Ａは少なくともモールド樹脂としっかりと接着するため、電子部品パッケージを製造することができる。
【発明の効果】
【００２０】
本発明が提案するプレス接着用導電性フィルムは、優れたプレス接着性、すなわち加熱及び加圧した際に優れた接着性を発揮することができる。よって、導電性フィルムを加熱軟化させてプレスし、さらに加熱して、前記で軟化させた樹脂を硬化させる過程で、樹脂層Ａ中の棒有状導電性粒子の棒状部分先端がモールド樹脂に突き刺さってアンカー効果を発揮するため優れた接着性を発揮させることができる。このように、本発明が提案するプレス接着用導電性フィルムは、導電性に優れているばかりか、優れたプレス接着性を発揮させることができる。
【図面の簡単な説明】
【００２１】
【図１】本発明の一例に係る導電性フィルムの使用方法の一例である。
【図２】本発明の他の一例に係る導電性フィルムの使用方法の一例である。
【図３】温度と樹脂の溶融粘度との関係を説明する模試的なグラフである。
【図４】導電性粒子の形状を説明するためのモデル図であり、（Ａ）はデンドライト状、（Ｂ）は針状、（Ｃ）は芋状、（Ｄ）は突起有球状、（Ｅ）は突起有芋状を示している。
【発明を実施するための形態】
【００２２】
以下、本発明の実施形態について詳述する。但し、本発明の範囲が以下の実施形態に限定されるものではない。
【００２３】
＜本導電性フィルム１＞
本実施形態に係る導電性フィルム（「本導電性フィルム１」と称する）は、Ｂステージ状態の樹脂層中に、棒有状導電性粒子を含有する樹脂層Ａと、離型フィルムと、を備えた構成の導電性フィルムである。
但し、当該離型フィルムは必要に応じて備えていればよい。
【００２４】
なお、Ｂステージ状態とは、接着性乃至粘着性を有する熱硬化性樹脂の硬化中間状態を意味し、フィルム状乃至シート状を維持することができ、且つ加熱すると樹脂が軟化若しくは溶融し、さらに加熱すると硬化する状態を意味する。
【００２５】
本導電性フィルム１は、前記樹脂層Ａ及び離型フィルム以外の層を一層又は二層以上備えていてもよい。
【００２６】
（樹脂層Ａ）
樹脂層Ａを構成する樹脂組成物は、Ｂステージ状態となり得る樹脂組成物であればよい。通常、この種のベース樹脂は熱硬化性樹脂が一般的である。但し、熱硬化性樹脂に熱可塑性樹脂が混合したものであってもよい。
【００２７】
樹脂組成物をＢステージ状態とする方法としては、１）溶剤を適宜揮発させる方法、２）硬化反応を途中で強制的に停止させる方法、３）硬化領域の異なる２種類以上の硬化性樹脂を含有させる方法、４）その他公知の方法を採用することができる。
【００２８】
Ｂステージ状態となり得る樹脂組成物を主として構成する樹脂（「ベース樹脂」と称する）としては、特に限定するものではない。例えばエポキシ樹脂、ポリジメチルシロキサン樹脂、アクリル樹脂、その他の有機官能性ポリシロキサン樹脂、ポリイミド樹脂、フッ化炭素樹脂、ベンゾシクロブテン樹脂、フッ素化ポリアリルエーテル、ポリアミド樹脂、ポリイミドアミド樹脂、フェノールクレゾール樹脂、芳香族ポリエステル樹脂、ポリフェニレンエーテル（PPE）樹脂、ビスマレイミドトリアジン樹脂、フッ素樹脂などを挙げることができ、これらのうち一種又は二種以上の混合樹脂であってもよい。
また、硬化性又は架橋性材料として、遊離基重合、原子移動、ラジカル重合、開環重合、開環メタセシス重合、アニオン重合、またはカチオン重合によって架橋可能な、エポキシ樹脂、アクリル樹脂、ポリジメチルシロキサン樹脂、またはその他の有機官能性ポリシロキサン樹脂の一つ以上を配合してもよい。
【００２９】
中でも、樹脂層Ａを構成する樹脂組成物は、１００〜１５０℃における最低溶融粘度が１００００Ｐａ・ｓ〜１００００００Ｐａ・ｓの樹脂が好ましく、中でも１０００００Ｐａ・ｓ以上の樹脂組成物であるのがより一層好ましい（例えば図３の上方の実線で示される樹脂組成物）
【００３０】
具体的には、樹脂層Ａを構成する樹脂組成物は、エポキシ樹脂、エポキシ硬化剤、有機溶媒、シランカップリング剤、界面活性剤などから形成することができる。但し、これは一例である。
アクリル系樹脂とエポキシ樹脂のポリマーブレンドによっても、Ｂステージ状態とすることができる。
また、例えばエポキシ樹脂を樹脂層Ａのベース樹脂とする場合、溶剤を揮発させることにより、その樹脂組成物をＢステージ状態とすることができる。
【００３１】
熱硬化のために添加される材料として、有機過酸化物やイソシアネート化合物、エポキシ化合物やアミン化合物等の熱硬化剤などを挙げることができる。
【００３２】
（導電性粒子）
樹脂層Ａに含まれる導電性粒子は、銀粉粒子、銅粉粒子、鉄粉粒子などの導電性粒子、或いは、任意材料からなる粒子、例えば前記導電性粒子を芯材としてこれらの表面の一部又は全部を異種導電性材料、例えば金、銀、銅、ニッケル、スズなどで被覆してなる粒子などを挙げることができる。但し、これらに限定する趣旨ではなく、導電性を有する材料であれば任意に採用可能である。
【００３３】
アンカー効果を効果的に発揮させる観点から、樹脂層Ａ中の導電性粒子のうち、５０個数％以上を「棒有状導電性粒子」が占めるのが好ましく、中でも７０個数％以上、その中でも８０個数％を超える割合（１００％を含む）を棒有状導電性粒子が占めるのが好ましい。
【００３４】
ここで、「棒有状導電性粒子」とは、針状部分及び突起状部分を包含する棒状部分を有する形状を呈する導電性粒子の意味であり、例えばデンドライト状導電性粒子（図４（Ａ）参照）、針状導電性粒子（図４（Ｂ）参照）、突起有粒状導電性粒子（図４（Ｄ）（Ｅ）参照）などを挙げることができる。
前記「針状導電性粒子」とは、棒状部分のみからなる粒子であり、「デンドライト状導電性粒子」とは、光学顕微鏡若しくは電子顕微鏡（５００〜２０、０００倍）で観察した際に、棒状部分を主軸とし、該主軸から直交方向又は斜め方向に複数の枝が分岐して、二次元的或いは三次元的に成長した形状を呈する粒子を意味する。幅広の葉が集まって松ぼっくり状を呈するものや、主軸を有さず多数の針状部が放射状に伸長してなる形状のものは、本発明においては「デンドライト状導電性粒子」には含まれない。
また、「突起有粒状導電性粒子」とは、球状、略球状、楕円粒状、略楕円球状、芋状（図４（Ｃ）参照）、角柱状などの粒状粒子の表面に突起部を備えた形状を呈する導電性粒子の意味である。
【００３５】
このような棒有状導電性粒子の中でも、アンカー効果の観点から、針状導電性粒子やデンドライト状導電性粒子などの「針有状導電性粒子」が好ましく、その中でも、電磁波シールド特性を加味すると、デンドライト状導電性粒子が特に好ましい。
前記「針有状導電性粒子」とは、針状部分を有する形状を呈する導電性粒子の意味であり、例えば針状導電性粒子やデンドライト状導電性粒子などを挙げることができる。
他方、アンカー効果と流動性の両方を備えている点から、棒有状導電性粒子の中でも、粒状粒子の表面に尖った突起部を備えた突起有粒状を呈する導電性粒子が特に好ましい。
【００３６】
これら「棒有状導電性粒子」は、平均最長径／平均円相当径の比率で示すと、１．２〜２．５の範囲に入るという特徴を有しており、中でも１．２以上或いは２．０以下が好ましく、その中でも１．４以上或いは１．９以下が特に好ましい。
ここで、「平均最長径」とは、走査型電子顕微鏡写真（ＳＥＭ写真、５００倍若しくは２０００倍）の視野中に観察される全粒子の最長径の平均値である。
「平均円相当径」とは、走査型電子顕微鏡写真（ＳＥＭ写真、５００倍若しくは２０００倍）の視野中に観察される全粒子の円相当径、すなわち各粒子の投影面積から円に近似した場合の直径の全粒子の最長径の平均値である。
【００３７】
他方、樹脂層Ａに含まれる棒有状導電性粒子以外の導電性粒子の形状は、特に限定するものではない。例えば球状や芋状などの粒状、或いは鱗片状などの形状を挙げることができる。
【００３８】
樹脂層Ａに含まれる導電性粒子の粒径が大き過ぎると、塗料中で沈降したり、薄膜化できなかったり、電磁波シールド特性が悪くなったりする可能性がある一方、小さ過ぎると、分散性が低下して塗料が増粘して塗工性が低下する可能性があるため、樹脂層Ａに含まれる導電性粒子の平均円相当径は、０．１μｍ〜３０μｍであるのが好ましく、中でも０．５μｍ〜２０μｍ、その中でも１．０μｍ以上或いは１０μｍ以下であるのがより一層好ましい。
【００３９】
樹脂層Ａにおける導電性粒子の含有量は、本導電性フィルム１の用途や、棒有状導電性粒子の割合等によって、必要量が異なるから、適宜調整するのが好ましい。例えば棒有状導電性粒子は、例えば球状導電性粒子に比べて少ない量でも導通を得ることができるため、樹脂層Ａ中の導電性粒子のうち、５０個数％以上を棒有状導電性粒子が占める場合には、樹脂層Ａにおける導電性粒子の含有量は、樹脂層Ａ全体の５０〜９５質量％、中でも６０質量％以上或いは９０質量％以下、その中でも８０質量％以上であるのが好ましい。
【００４０】
樹脂層Ａの厚さは、特に制限されるものではない。但し、厚過ぎてもアンカー効果が高まる訳ではなく材料が無駄である一方、薄過ぎると、被着面の凹凸に追従でき難くなるばかりか、樹脂層Ａで安定した導電性を確保するのが難しくなるため、樹脂層Ａの厚さは０．１μｍ〜１００μｍであるのが好ましく、中でも０．５μｍ以上或いは８０μｍ以下、中でも特に１．０μｍ以上或いは５０μｍ以下であるのがより一層好ましい。
【００４１】
（離型フィルム）
離型フィルムとしては、例えばポリエステル系、ポリプロピレン系、ポリエチレン系或いはポリテトラフルオロエチレン系のキャストフィルムや延伸フィルムに、シリコーン樹脂を塗布して離型処理したものや、離型紙などを挙げることができる。
【００４２】
（作製方法）
Ｂステージ状態とすることができる樹脂組成物に導電性粒子、その他、必要に応じて硬化剤やカップリング剤、腐食抑制剤などと混合し、導電性粒子の形状を壊さずに分散させるように混練し、離型フィルムの上に塗布し、溶剤を揮発させるなどして第１次硬化させてフィルム成形するのが好ましい。
混練に際しては、導電性粒子の粒子形状が崩れないように、機械的な衝撃を導電性粒子に与える攪拌機などの使用は避けて、例えばあわとり練太郎（商標名）やプラネタリーミキサなどを使って、機械的な衝撃を与えることなく混練するのが好ましい。
【００４３】
（使用方法）
本導電性フィルム１は、図１（Ａ）に示すように、樹脂層Ａを被着体の被着面に重ねて、プレス熱板等を離型フィルムの表面に当接させるなどして加熱して樹脂層Ａの樹脂を軟化させ、該離型フィルムの表面を前記プレス熱板等で押圧し、言い換えれば離型フィルムの表面を被プレス面として被着体方向にプレス（押圧）し、さらに加熱して前記で軟化させた樹脂を硬化させることにより、本導電性フィルム１を被着体に接合することができる。
このように本導電性フィルム１を熱プレスすることで、図１（Ｂ）に示すように、樹脂層Ａ中の棒有状導電性粒子の棒状部分先端が被着面に突き刺さってアンカー効果を発揮するため、剥離しないばかりか、横方向にずれることなく、強固に接着させることができる。
【００４４】
例えば電子部品が実装され、該電子部品がモールド樹脂で封止され、さらにハーフダイシングにより切込み溝が設けられてなる構成を備えたプリント配線基板において、本導電性フィルム１の樹脂層Ａ側を該モールド樹脂に重ねて、例えば熱板などを当接させるなどして加熱して樹脂層Ａの樹脂を軟化させた後、離型フィルムの表面を被プレス面として該プレス接着用導電性フィルムを基板側にプレスし、次いでさらに加熱して、前記で軟化させた樹脂を硬化させることで、樹脂層Ａの樹脂はモールド樹脂部分を被覆すると共に、前記の切込み溝内に侵入して充填するため、電子部品パッケージを製造することができる。
【００４５】
＜本導電性フィルム２＞
本発明の第２の実施形態に係る導電性フィルム（「本導電性フィルム２」と称する）は、上記樹脂層Ａ、すなわちＢステージ状態の樹脂中に棒有状導電性粒子を含有する樹脂層Ａと、Ｂステージ状態の樹脂を含有し、且つ導電性粒子を含有しない樹脂層Ｂと、離型フィルムと、を備えた構成の導電性フィルムである。
但し、離型フィルムは必要に応じて備えていればよい。
【００４６】
本導電性フィルム２は、前記樹脂層Ａ、前記樹脂層Ｂ及び離型フィルム以外の層を一層又は二層以上備えていてもよい。
【００４７】
本導電性フィルム２において、樹脂層Ａ及び離型フィルムは、本導電性フィルム１と同様である。
【００４８】
樹脂層Ｂの樹脂組成物は、樹脂層Ａの樹脂組成物と同じであっても、異なる樹脂組成物であってもよい。樹脂層Ａと樹脂層Ｂの剥離し難さなどの点からすると、同じベース樹脂からなる樹脂組成物であるのが好ましい。
【００４９】
樹脂層Ｂの厚さは、特に制限されるものではない。但し、厚過ぎても効果が高まる訳でなく材料が無駄である一方、薄過ぎると被着面の凹凸に追従でき難くなるため、樹脂層Ｂの厚さは５μｍ〜５００μｍであるのが好ましく、中でも２０μｍ以上或いは２００μｍ以下、中でも特に５０μｍ以上或いは１５０μｍ以下であるのがより一層好ましい。
【００５０】
樹脂層Ａは、被接着面となる層であるのが好ましい。すなわち、離型フィルム、樹脂層Ｂ、樹脂層Ａの順に積層するのが好ましい。
【００５１】
（作製方法）
また、Ｂステージ状態とすることができる樹脂組成物に必要に応じて硬化剤やカップリング剤、腐食抑制剤などを混合し、離型フィルムの上に塗布し、溶剤を揮発させるなどして第１次硬化させて、Ｂステージ状態の樹脂層Ｂを形成するのが好ましい。
他方、Ｂステージ状態とすることができる樹脂組成物に導電性粒子、その他、必要に応じて硬化剤やカップリング剤、腐食抑制剤などと混合し、導電性粒子の形状を壊さずに分散させるように混練し、上記樹脂層Ｂ上に塗布し、溶剤を揮発させるなどして第１次硬化させてＢステージ状態の樹脂層Ａを形成し、離型フィルム、樹脂層Ｂ、樹脂層Ａの順に積層してなる本導電性フィルム２を作製するのが好ましい。
【００５２】
上述のように、導電性粒子の形状を壊さずに分散させるように混練するためには、機械的な衝撃を導電性粒子に与える攪拌機などの使用は避けて、例えばあわとり練太郎（商標名）やプラネタリーミキサなどを使って、機械的な衝撃を与えることなく混練するのが好ましい。
【００５３】
（使用方法）
本導電性フィルム２は、樹脂層Ａを被着体の被着面に重ねて、プレス熱板等を離型フィルムの表面に当接させて加熱して樹脂層Ａ及び樹脂層Ｂの樹脂を軟化させた後、該離型フィルムの表面を前記プレス熱板等で押圧し、言い換えれば離型フィルムの表面を被プレス面としてプレス（押圧）し、次いでさらに加熱して、前記で軟化させた樹脂を硬化させることにより、本導電性フィルム２を被着体に接合することができる。
このように本導電性フィルム２を熱プレスすることで、樹脂層Ａ中の棒有状導電性粒子の棒状部分先端が被着面に突き刺さってアンカー効果を発揮するため、確実に本導電性フィルム２を被着体に接着させることができる。
他方、樹脂層Ｂは、樹脂層Ａに押される形で、樹脂層Ａを突き破って、例えばハーフダイシングにより形成された切込み溝内に流れ込んで当該切込み溝を空隙なく埋め込むことができる。
また、樹脂層Ｂを設けることによって、レーザーマークがし易くなったり、耐候性性が高まり経時的な変色を防ぐことができたりなどの利益を享受することができる。
【００５４】
よって、例えば電子部品が実装され、該電子部品がモールド樹脂で封止され、さらにハーフダイシングにより切込み溝が設けられてなる構成を備えたプリント配線基板において、本導電性フィルム２の樹脂層Ａ側を該モールド樹脂に重ねて、例えば熱板などを当接させるなどして加熱して樹脂層Ａ及び樹脂層Ｂの樹脂を軟化させた後、離型フィルムの表面を被プレス面として該プレス接着用導電性フィルムを基板側にプレスし、次いで加熱して、前記で軟化させた樹脂を硬化させることで、樹脂層Ａの樹脂はモールド樹脂部分を被覆し、樹脂層Ｂの樹脂は樹脂層Ａを突き破って前記の切込み溝内に侵入するため、樹脂層Ａの樹脂及び樹脂層Ｂの樹脂で該切込み溝を埋め込んで充填することができ、電子部品パッケージを製造することができる。
これによって、モールド樹脂で封止された電子部品の周囲を、導電性粒子を含む被覆層で覆うことができ、しかも、当該被覆層の端部は切込み溝内などに侵入してグランドと接合しているため、導通を得ることができる。このように、本導電性フィルム２は、電磁波シールドフィルムとして好適に使用することができる。
【００５５】
＜本導電性フィルム３＞
本発明の第３の実施形態に係る導電性フィルム（「本導電性フィルム３」と称する）は、上記樹脂層Ａ、すなわちＢステージ状態の樹脂中に、棒有状導電性粒子を含有する樹脂層Ａと、Ｂステージ状態の樹脂中に導電性粒子を含有する樹脂層Ｃと、離型フィルムと、を備えた構成の導電性フィルムである。
但し、離型フィルムは必要に応じて備えていればよい。
【００５６】
本導電性フィルム３は、前記樹脂層Ａ、前記樹脂層Ｃ及び離型フィルム以外の層を一層又は二層以上備えていてもよい。
【００５７】
本導電性フィルム３において、樹脂層Ａ及び離型フィルムは、本導電性フィルム１と同様である。
【００５８】
（樹脂層Ｃに含まれる導電性粒子）  
樹脂層Ｃに含まれる導電性粒子は、銀粉粒子、銅粉粒子、鉄粉粒子などの導電性粒子、或いは、任意材料からなる粒子、例えば前記導電性粒子を芯材としてこれらの表面の一部又は全部を異種導電性材料、例えば金、銀、銅、ニッケル、スズ、亜鉛などで被覆してなる粒子などを挙げることができる。但し、これらに限定する趣旨ではなく、導電性を有する材料であれば任意に採用可能である。
【００５９】
上述した棒有状導電性粒子の中でも、針状導電性粒子やデンドライト状導電性粒子を多く含んでいると、例えば５０個数％以上を樹脂層Ｃが含んでいると、樹脂層Ｃが軟化乃至溶融しても、これらの導電性粒子によって樹脂の流動が阻害され、例えばハーフダイシングにより形成された切込み溝などへの埋め込みが阻止されてしまう。
そこで、流動性、言い換えれば埋め込み性に優れる点から、樹脂層Ｃ中の導電性粒子のうちの５０個数％以上を、粒状導電性粒子が占めるのが好ましく、中でも７０個数％以上、その中でも８０個数％を超える割合を粒状導電性粒子が占めるのが好ましい。
【００６０】
ここで、「粒状導電性粒子」とは、例えば球状、略球状、楕円粒状、略楕円球状、芋状、角柱状などを挙げることができる。また、これら粒状粒子の表面に尖った突起部を備えた突起有粒状導電性粒子も包含する。中でも、流動性、言い換えれば溝部への埋め込み性に優れている点では、球状若しくは略球状であるのが特に好ましい。
【００６１】
このように樹脂層Ｃの流動性を確保する観点から、樹脂層Ｃにおける導電性粒子は、平均最長径／平均円相当径の比率が１．０〜２．０であるのが好ましく、中でも１．５以下、その中でも１．３以下であるのが好ましい。
【００６２】
樹脂層Ｃにおける導電性粒子の含有量は、本導電性フィルム３の用途などに応じて調整するのが好ましい。目安としては、樹脂層Ｃにおける導電性粒子の含有量は、樹脂層Ｃ全体の５０〜９５質量％、中でも６５質量％以上或いは９０質量％以下、その中でも８０質量％以上或いは９０質量％以下であるのが好ましい。
【００６３】
（樹脂層Ｃの樹脂）  
樹脂層Ｃの樹脂組成物は、樹脂層Ａの樹脂組成物と、同じであっても、異なる樹脂組成物であってもよい。
樹脂層Ａと樹脂層Ｃの剥離し難さなどの点からすると、同じベース樹脂からなる樹脂組成物であるのが好ましい。
【００６４】
他方、樹脂層Ａが密着性を高める役割を果たし、樹脂層Ｃが例えばハーフダイシングにより形成された切込み溝内などへ流入して埋め込む役割を果たす観点からすると、樹脂層Ｃの樹脂組成物と樹脂層Ａの樹脂組成物は異なるのが好ましく、少なくとも樹脂層Ｃの方が、１００〜１５０℃での粘弾性がより低い方が好ましい。
かかる観点から、樹脂層Ｃを構成する樹脂組成物は、１００〜１５０℃における最低溶融粘度が１０００００Ｐａ・ｓ以下である樹脂が好ましく、中でも５００００Ｐａ・ｓ以下、その中でも３００００Ｐａ・ｓ以下である樹脂がより一層好ましい（例えば図３の下方の点線で示される樹脂組成物）。
【００６５】
樹脂層Ｃの厚さは、特に制限されるものではない。樹脂層Ｃは、例えばハーフダイシングにより形成された切込み溝などに流入して当該溝部を埋め込むために働くため、このような溝部などの大きさに応じて樹脂層Ｃの厚さを適宜調整するのが好ましい。
【００６６】
樹脂層Ａは、被接着面となる層であるのが好ましい。すなわち、離型フィルム、樹脂層Ｃ、樹脂層Ａの順に積層するのが好ましい。
【００６７】
（作製方法）
Ｂステージ状態とすることができる樹脂組成物に導電性粒子、その他、必要に応じて硬化剤やカップリング剤、腐食抑制剤などと混合し、導電性粒子の形状を壊さずに分散させるように混練し、離型フィルムの上に塗布し、溶剤を揮発させるなどして第１次硬化させて、Ｂステージ状態の樹脂層Ｃを形成するのが好ましい。
他方、Ｂステージ状態とすることができる樹脂組成物に導電性粒子、その他、必要に応じて硬化剤やカップリング剤、腐食抑制剤などと混合し、導電性粒子の形状を壊さずに分散させるように混練し、上記樹脂層Ｃ上に塗布し、溶剤を揮発させるなどして第１次硬化させてＢステージ状態の樹脂層Ａを形成し、離型フィルム、樹脂層Ｃ、樹脂層Ａの順に積層してなる本導電性フィルム３を作製するのが好ましい。
【００６８】
上述のように、導電性粒子の形状を壊さずに分散させるように混練するためには、機械的な衝撃を導電性粒子に与える攪拌機などの使用は避けて、例えばあわとり練太郎（商標名）やプラネタリーミキサなどを使って、機械的な衝撃を与えることなく混練するのが好ましい。
【００６９】
（使用方法）
本導電性フィルム３は、図２（Ａ）に示すように、樹脂層Ａを被着体の被着面に重ねて、プレス熱板等を離型フィルムの表面に当接させて加熱して樹脂層Ａ及び樹脂層Ｃの樹脂を軟化させた後、該離型フィルムの表面を前記プレス熱板等で押圧し、言い換えれば離型フィルムの表面を被プレス面としてプレス（押圧）し、さらに加熱して、前記で軟化させた樹脂を硬化させることにより、本導電性フィルム３を被着体に接合することができる。
このように本導電性フィルム３を熱プレスすることで、図２（Ｂ）に示すように、樹脂層Ａ中の棒有状導電性粒子の棒状部分先端が被着面に突き刺さってアンカー効果を発揮するため、接着性を高めることができる。
また、樹脂層Ｃは、導電性粒子が流動性を阻害することがなく、流動性が高いため、樹脂層Ａを突き破ってハーフダイシングにより形成された切込み溝内に流れ込んで前記切込み溝を空隙なく埋め込むことができる。
なお、これらの効果は、樹脂層Ａが接着面側に位置している場合に特に効果的に得られる点に留意が必要である。
【００７０】
よって、例えば電子部品が実装され、該電子部品がモールド樹脂で封止され、さらにハーフダイシングにより切込み溝が設けられてなる構成を備えたプリント配線基板において、図２（Ａ）に示すように、本導電性フィルム３の樹脂層Ａ側を該モールド樹脂に重ねて、例えば熱板などを当接させるなどして加熱して樹脂層Ａ及び樹脂層Ｃの樹脂を軟化させた後、離型フィルムの表面を被プレス面として該プレス接着用導電性フィルムを基板側にプレスし、次いで加熱して、前記で軟化させた樹脂を硬化させることで、図２（Ｂ）に示すように、樹脂層Ａの樹脂はモールド樹脂部分を被覆し、樹脂層Ｃの樹脂は樹脂層Ａを突き破って前記の切込み溝内に侵入するため、樹脂層Ａの樹脂及び樹脂層Ｃの樹脂で該切込み溝を埋め込んで充填することができ、電子部品パッケージを製造することができる。
これによって、モールド樹脂で封止された電子部品の周囲を、導電性粒子を含む被覆層で覆うことができ、しかも、当該被覆層の端部は、例えばハーフダイシングにより形成された切込み溝内などに侵入してグランドと接合しているため、導通を得ることができる。このように、本導電性フィルム３は、電磁波シールドフィルムとして好適に使用することができる。
【００７１】
＜本導電性フィルムの特徴・用途＞
本導電性フィルム１−３はいずれも、例えば電磁波抑制シート、電磁波吸収シート、電磁波シールドフィルム、回路基板と回路基板とを接続するボンディングフィルム、静電気防止フィルムなどの導電性フィルムとして利用することができる。中でも、デンドライト状導電性粒子は電磁波シールド特性に優れているため、デンドライト状導電性粒子を含有する本導電性フィルムは、電磁波シールドフィルムとして特に好ましく利用することができる。
【００７２】
＜語句の説明＞
本明細書において「Ｘ〜Ｙ」（Ｘ，Ｙは任意の数字）と表現する場合、特にことわらない限り「Ｘ以上Ｙ以下」の意と共に、「好ましくはＸより大きい」或いは「好ましくＹより小さい」の意も包含する。
また、「Ｘ以上」（Ｘは任意の数字）と表現する場合、特にことわらない限り「好ましくはＸより大きい」の意を包含し、「Ｙ以下」（Ｙは任意の数字）と表現する場合、特にことわらない限り「好ましくＹより小さい」の意を包含する。
【実施例】
【００７３】
以下、本発明の実施例について説明する。但し、本発明が以下の実施例に限定されるものではない。
【００７４】
＜導電性粉末＞
（１）銀被覆銅粉Ａ：Ｄ５０が１３μｍであって、且つ、電子顕微鏡（２０００倍）で観察すると８０個数％超える粒子がデンドライト状を呈する銀被覆銅粉。
（２）銀被覆銅粉Ｂ：Ｄ５０が５μｍであって、且つ、電子顕微鏡（２０００倍）で観察すると８０個数％超える粒子がデンドライト状を呈する銀被覆銅粉。
（３）銀被覆銅粉Ｃ：Ｄ５０が１２μｍであって、且つ、電子顕微鏡（２０００倍）で観察すると８０個数％超える粒子が、棒状を呈する銀被覆銅粉。
（４）銀被覆銅粉Ｄ：Ｄ５０が５μｍであって、且つ、電子顕微鏡（２０００倍）で観察すると８０個数％超える粒子が、球状粒子の表面に突起部分を有する突起有球状を呈する銀被覆銅粉。
（５）銅粉Ｅ：Ｄ５０が５μｍであって、且つ、電子顕微鏡（２０００倍）で観察すると８０個数％超える粒子が、球状粒子の表面に突起部分を有する突起有球状を呈する銅粉。
（６）銀被覆銅粉Ｆ：Ｄ５０が５．５μｍであって、且つ、電子顕微鏡（２０００倍）で観察すると８０個数％超える粒子が、球状粒子を呈する銀被覆銅粉。
【００７５】
なお、上記Ｄ５０は次のようにして求めた値である。
導電性粉末を少量ビーカーに取り、３％トリトンＸ溶液（関東化学製）を２、３滴添加し、粉末になじませてから、０．１％ＳＮディスパーサント４１溶液(サンノプコ製)５０ｍＬを添加し、その後、超音波分散器ＴＩＰφ２０（日本精機製作所製）を用いて２分間分散処理して測定用サンプルを調製した。この測定用サンプルを、レーザー回折散乱式粒度分布測定装置ＭＴ３３００ (日機装製)を用いて体積累積基準Ｄ５０を測定した。
【００７６】
＜樹脂＞
（１）エポキシ樹脂Ｘ：１００〜１５０℃での最低溶融粘度が１１０℃で２５０００Ｐａ・ｓ
（２）エポキシ樹脂Ｙ：１００〜１５０℃での最低溶融粘度が１１０℃で５０００００Ｐａ・ｓ
【００７７】
なお、樹脂の最低溶融粘度は、サンプルの厚みを５ｍｍとして、粘度測定装置（Thermo  ELECTRON  CORPORATION社製「HAAKE  Rheo  Stress  600」）を使用し、昇温速度：２℃／ｍｉｎにて、周波数（角速度）を適宜調整しながら測定した。
【００７８】
＜実施例１−５及び比較例１＞
エポキシ樹脂Ｘ１１質量部に、表１に示す銀被覆銅粉Ａ〜Ｄ又は銅粉Ｅを６３質量部、有機溶剤２６質量部の割合で加えて、撹拌機（あわとり練太郎（商標名））を用いて回転速度２０００ｒｐｍで３分間混練した後、厚さ２５μｍの離型フィルム（旭硝子社製、商品名「アフレックス」）上に、アプリケータを使用して厚さ５０μｍに塗布して塗膜を形成し、オーブン中にて１５０℃、３分間加熱して、離型フィルム上にＢステージ状態の樹脂層Ａを備えた導電性フィルムを作製した。
【００７９】
上記で得られた導電性フィルムの樹脂層Ａを、モジュール基板（基板上に素子が実装され、さらにエポキシ樹脂製のモールド樹脂で封止され、ハーフダイシングにより表面が溝加工され、パッケージ基板まで切込み溝が設けられたもの）に重ねて、真空プレス機を用いて、昇温速度３℃／分で加熱して前記フィルムの樹脂を軟化させた後（１２０℃）、離型フィルムの表面を被プレス面として被着体方向に３０ｋｇｆ／ｃｍ2の圧力でプレス（押圧）し、さらに１８０℃まで加熱して前記で軟化させた樹脂を硬化させてフィルムを基板に接合し、セミオートマチックダイシングを用いてフルダイシングして個片化した。
【００８０】
＜実施例６＞
エポキシ樹脂Ｘ１１質量部に、表１に示す銀被覆銅粉Ａを６３質量部、有機溶剤２６質量部の割合で加えて、撹拌機（あわとり練太郎（商標名））を用いて回転速度２０００ｒｐｍで３分間混練した後、厚さ２５μｍの離型フィルム（旭硝子社製、商品名「アフレックス」）上に、アプリケータを使用して厚さ５０μｍに塗布して塗膜を形成した。
前記作製した塗膜上に、エポキシ樹脂Ｘをアプリケータを使用して厚さ１００μｍに塗布して塗膜を形成し、オーブン中にて１５０℃、３分間加熱して、離型フィルム上にＢステージ状態の樹脂層Ｂ及び樹脂層Ａを順次積層してなる導電性フィルムを作製した。
【００８１】
上記で得られた導電性フィルムの樹脂層Ａを、モジュール基板（基板上に素子が実装され、さらにエポキシ樹脂製のモールド樹脂で封止され、ハーフダイシングにより表面が溝加工され、パッケージ基板まで切込み溝が設けられたもの）に重ねて、真空プレス機を用いて、昇温速度３℃／分で加熱して前記フィルムの樹脂を軟化させた後（１２０℃）、離型フィルムの表面を被プレス面として被着体方向に３０ｋｇｆ／ｃｍ2の圧力でプレス（押圧）し、さらに１８０℃まで加熱して前記で軟化させた樹脂を硬化させてフィルムを基板に接合し、セミオートマチックダイシングを用いてフルダイシングして個片化した。
【００８２】
＜実施例７−８＞
エポキシ樹脂Ｘ又はＹ１１質量部に、表１に示す銀被覆銅粉Ａ又はＤを６３質量部、有機溶剤２６質量部の割合で加えて、撹拌機（あわとり練太郎（商標名））を用いて回転速度２０００ｒｐｍで３分間混練した後、厚さ２５μｍの離型フィルム（旭硝子社製、商品名「アフレックス」）上に、アプリケータを使用して厚さ５０μｍに塗布して塗膜を形成した。
エポキシ樹脂Ｘ１１質量部に、表１に示す銀被覆銅粉Ｄを６３質量部、有機溶剤２６質量部の割合で加えて、撹拌機（あわとり練太郎（商標名））を用いて回転速度２０００ｒｐｍで３分間混練した後、前記作製した塗膜上に、アプリケータを使用して厚さ１００μｍに塗布して塗膜を形成し、オーブン中にて１５０℃、３分間加熱して、離型フィルム上にＢステージ状態の樹脂層Ｃ及び樹脂層Ａを順次積層してなる導電性フィルムを作製した。
【００８３】
上記で得られた導電性フィルムの樹脂層Ａを、モジュール基板（基板上に素子が実装され、さらにエポキシ樹脂製のモールド樹脂で封止され、ハーフダイシングにより表面が溝加工され、パッケージ基板まで切込み溝が設けられたもの）に重ねて、真空プレス機を用いて、昇温速度３℃／分で加熱して前記フィルムの樹脂を軟化させた後（１２０℃）、離型フィルムの表面を被プレス面として被着体方向に３０ｋｇｆ／ｃｍ2の圧力でプレス（押圧）し、さらに１８０℃まで加熱して前記で軟化させた樹脂を硬化させてフィルムを基板に接合し、セミオートマチックダイシングを用いてフルダイシングして個片化した。
【００８４】
（フィルム中の導電性粒子形状の観察）
実施例・比較例で得たフィルムを、光学顕微鏡（２，０００倍）を使用して、任意の１００視野において、それぞれ５００個の粒子の形状を観察し、主な粒子形状、すなわち５０個数％を超える粒子の形状を表１に示した。
【００８５】
（フィルム中の導電性粒子の粒子径の測定）
平均円相当径は、実施例・比較例で得たフィルムを、走査型電子顕微鏡（２０００倍）を使用して観察し、その視野中に観察される全粒子の円相当径を、走査型電子顕微鏡写真から、画像解析ソフトウェア（オープンソースのフリーソフト「ImageJ」）を用いて、SetMeasurementのAeraの値より算出し、当該全粒子の平均値として平均円相当径を求めた。
他方、平均最長径は、実施例・比較例で得たフィルムを、走査型電子顕微鏡（２０００倍）を使用して観察し、その視野中に観察される全粒子の最長径を、走査型電子顕微鏡写真から、画像解析ソフトウェア（オープンソースのフリーソフト「ImageJ」）を用いて、SetMeasurementのFeret'sDiameterの値より算出し、当該全粒子の平均値として平均最長径を求めた。
【００８６】
＜シート抵抗＞
四端子法により測定を行った。具体的には、アジレントテクノロジーズ社製の半導体デバイスアナライザー「B1500A」に、同じくアジレントテクノロジーズ社製の電圧計「34420A」を接続した測定装置を使用して、１００ｍＡにて、実施例及び比較例で得たモジュールにおけるフィルムのシート抵抗を測定した。
【００８７】
＜密着性＞
ＪＩＳ  Ｋ５６００−５−６で規定されている基盤目試験法に準拠して、実施例・比較例で得たモジュールにおけるフィルムの密着性を「０」〜「５」の６段階で評価した。
数値が小さいほど密着性が良いと評価することができ、「３」以下を「合格」、好ましくは「２」以下、中でも好ましくは「１」以下である。
【００８８】
【表１】
2014110263.tif 000003
【００８９】
（考察）
表１の結果並びにこれまで行ってきた試験結果から、モジュールにおけるフィルムの密着性を高める観点からすると、少なくとも樹脂層Ａには、棒有形状を呈する導電性粒子を含有させるのが好ましいことが分かった。中でも、デンドライト状粒子が特に好ましいことが分かった。このような効果は、フィルムを熱プレスした際に、樹脂層Ａ中の棒有状導電性粒子の棒状部分先端が被着面に突き刺さるために、アンカー効果を発揮するためであると考えることができる。
これら棒有状導電性粒子の中でも、フィルムの密着性の観点から、平均最長径／平均円相当径の比率で示すと１．２〜２．５の範囲に入るものが好ましく、中でも１．２以上或いは２．０以下であるものが特に好ましく、その中でも１．４以上或いは１．９以下のものが特に好ましいことが分かった。
なお、実施例１−５においてはいずれの場合も、樹脂層Ａの樹脂はモールド樹脂部分を被覆すると共に、ハーフダイシングにより形成された切込み溝内に侵入して、当該溝内は樹脂によって充填されたことを確認することができた。
【００９０】
また、実施例６のように、棒有形状を呈する導電性粒子を含有する樹脂層Ａと、導電性粒子を含有しない樹脂層Ｂとを備えた導電性フィルムであっても、樹脂層Ａからなる単層の導電性フィルムに比べて、密着性及びシート抵抗が大きく低下せず、しかも、樹脂層Ａの樹脂はモールド樹脂部分を被覆する一方、樹脂層Ｂの樹脂は樹脂層Ａを突き破って、ハーフダイシングにより形成された切込み溝内に侵入して、樹脂層Ａ及びＢの樹脂で当該溝内が充填されることを確認することができた。
これより、樹脂層Ｂを積層することで、レーザーマークがし易くなったり、耐候性性が高まり経時的な変色を防ぐことができる、導電性フィルムとして有効に利用することができるものと考えることができる。
【００９１】
さらに実施例７及び８のように、棒有形状を呈する導電性粒子を含有する樹脂層Ａと、デンドライト状若しくは突起有粒状を呈する導電性粒子を含有する樹脂層Ｃとを備えた導電性フィルムを使用すると、しっかりと密着させることができる上、樹脂層Ａの樹脂がモールド樹脂部分を被覆する一方、樹脂層Ｃの樹脂は、樹脂層Ａを突き破って、ハーフダイシングにより形成された切込み溝内の隅々にまで侵入して、樹脂層Ａ及びＣの樹脂によって当該溝内を隙間なく埋めて充填することができることが分かった。
このような溝部に対する埋め込み性（充填性）の観点からすると、樹脂層Ｃに含有させる導電性粒子は、デンドライト状粒子よりも、突起有粒状粒子や突起無粒状粒子などの粒状粒子の方が好ましいことが分かった。これを、平均最長径／平均円相当径の比率で示すと、１．０〜２．０である導電性粒子であるのが好ましく、中でも１．５以下、その中でも１．３以下である導電性粒子であるのがより一層好ましいことが分かった。
【００９２】
また、樹脂層Ａを構成する樹脂組成物は、エポキシ樹脂Ｘ（１１０℃で２５０００Ｐａ・ｓ）及びエポキシ樹脂Ｙ（１１０℃で５０００００Ｐａ・ｓ）のように、１００〜１５０℃での最低溶融粘度が１００００Ｐａ・ｓ〜１００００００Ｐａ・ｓであるのが好ましく、中でも、エポキシ樹脂Ｙ（１１０℃で５０００００Ｐａ・ｓ）のように１０００００Ｐａ・ｓ以上であるのがより一層好ましいことが分かった。
他方、樹脂層Ｂ及びＣを構成する樹脂組成物は、エポキシ樹脂Ｘ（１１０℃で２５０００Ｐａ・ｓ）のように、１００〜１５０℃における最低溶融粘度が１０００００Ｐａ・ｓ以下である樹脂が好ましく、中でも５００００Ｐａ・ｓ以下、その中でも３００００Ｐａ・ｓ以下である樹脂がより一層好ましいことが分かった。
【図１】
2014110263.tif 000004
【図２】
2014110263.tif 000005
【図３】
2014110263.tif 000006
【図４】
2014110263.tif 000007